(57)【特許請求の範囲】
【請求項１】
有機エレクトロルミネッセンス素子であって、陽極、陰極及び１層または複数層の有機層を含み、有機層のうちの少なくとも１層が、以下の式（Ｉ）の構造を備える材料を１種類含み、
【化１】
0006523489.tif 000012
式中、Ａｒが非置換または少なくとも１つのＲ４で置換されたベンゼン環、ナフチル環、アントラセン環で、ｎが０〜３であり、Ｄが窒素原子を含有する電子供与基で、以下のいずれかの基であり、
【化２】
0006523489.tif 000013
式中、Ｄが−Ｎ（Ｒ２）２の場合、ｎがゼロではなく、
Ｒ１が１〜４個の炭素原子の有するアルキル基、１つまたは複数の置換基Ｒ５で置換または非置換されたフェニル基、ナフチル基、アントラセン基から選ばれ、
Ｒ２が独立して、１つまたは複数の置換基Ｒ５で置換または非置換されたフェニル基、ナフチル基またはアントラセン基であり、
Ｒ３が水素Ｈ、フッ素Ｆ、塩素Ｃｌ、臭素Ｂｒ、ヨウ素Ｉ、１〜４個の炭素原子を有するアルキル基、１つまたは複数の置換基Ｒ５で置換または非置換されたフェニル基、ナフチル基またはアントラセン基から選ばれ、
Ｒ４が水素Ｈ、フッ素Ｆ、塩素Ｃｌ、臭素Ｂｒ、ヨウ素Ｉ、１〜４個の炭素原子を有するアルキル基、フェニル基、ナフチル基から選ばれ、
Ｒ５が水素Ｈ、１〜４個の炭素原子を有するアルキル基から選ばれる、有機エレクトロルミネッセンス素子。
【請求項２】
Ｒ１が１〜４個の炭素原子を有するアルキル基から選ばれ、
Ｒ２が独立して、フェニル基、ナフチル基またはアントラセン基であり、
Ｒ３が水素Ｈ、１〜４個の炭素原子を有するアルキル基、フェニル基、ナフチル基から選ばれ、
Ｒ４が水素Ｈ、１〜４個の炭素原子を有するアルキル基、フェニル基、ナフチル基から選ばれる、請求項１に記載の有機エレクトロルミネッセンス素子。
【請求項３】
前記式（Ｉ）の前記材料は、以下のいずれかの化合物である、請求項２に記載の有機エレクトロルミネッセンス素子。
【化３】
0006523489.tif 000014
0006523489.tif 000015
0006523489.tif 000016
0006523489.tif 000017
【請求項４】
前記式（Ｉ）の前記材料が以下の化合物である、請求項１に記載の有機エレクトロルミネッセンス素子。
【化４】
0006523489.tif 000018
【請求項５】
前記１層または複数層の有機層はそれぞれ正孔注入層、正孔輸送層、発光層、正孔阻止層及び電子輸送層のうちの１層または複数層である、請求項１〜４のいずれか１項に記載の有機エレクトロルミネッセンス素子。
【請求項６】
前記式（Ｉ）の前記材料を発光層とする場合には、単一の前記材料を発光層としたり、前記材料に他の材料をドーピングして発光層としたりすることが可能である、請求項５に記載の有機エレクトロルミネッセンス素子。
【発明の詳細な説明】
【技術分野】
【０００１】
本発明は有機エレクトロルミネッセンス素子に関し、有機光電分野に属する。
【背景技術】
【０００２】
有機エレクトロルミネッセンス素子は新規な表示技術として、自己発光、広視野角、低いエネルギー消耗、高い効率、薄い厚さ、豊富な色、速い応答速度で、フレキシブル及び透明な発光素子を製作できる等の利点を有するため、有機エレクトロルミネッセンス素子技術は新規な平面パネル型ディスプレー、面光源照明及びウェアラブル装置等の適用分野に応用されることができ、ＬＣＤのバックライトとされることもできる。
【発明の概要】
【発明が解決しようとする課題】
【０００３】
長年にわたる進歩の結果として、有機エレクトロルミネッセンス素子技術（ＯＬＥＤ）はすでに市場化のレベルまで達しているが、現在、汎用されている高効率の燐光材料はイリジウム、白金等の希少貴金属を使用する必要があるためコストが高く、ＯＬＥＤのコストを高価に維持している重要な要因の一つである。ＯＬＥＤ材料のコストを下げ、電気励起素子の三重項状態エネルギー準位を十分に利用できる低コスト、高安定性の材料、例えば熱励起遅延蛍光の化合物を開発することは、高性能ＯＬＥＤ材料の高コストの課題を解決できる有望な方法のうちの一つである。
【０００４】
本発明の目的は新材を使用する有機エレクトロルミネッセンス素子を供給することを目的とし、前記材料は国際標準の暗青色に近いエレクトロルミネッセンス素子を取得でき、より高い色純度のフルカラーディスプレーの実現に有利である。
【課題を解決するための手段】
【０００５】
本発明に係る有機エレクトロルミネッセンス素子は、陽極、陰極及び１層または複数層の有機層を含み、有機層のうちの少なくとも１層が、以下の式（Ｉ）の構造を備える材料を１種類含む。
【０００６】
【化１】
0006523489.tif 000002
式（Ｉ）中、Ａｒが非置換または少なくとも１つのＲ４で置換されたベンゼン環、ナフチル環、アントラセン環で、ｎが０〜３であり、Ｄが窒素原子を含有する電子供与基で、以下のいずれかの基である。
【化２】
0006523489.tif 000003
【０００７】
式中、Ｄが−Ｎ（Ｒ２）２の場合、ｎがゼロではなく、Ｒ１が１〜４個の炭素原子の有するアルキル基、１つまたは複数の置換基Ｒ５で置換または非置換されたフェニル基、ナフチル基、アントラセン基から選ばれ、Ｒ２が独立して、１つまたは複数の置換基Ｒ５で置換または非置換されたフェニル基、ナフチル基またはアントラセン基であり、Ｒ３が水素Ｈ、フッ素Ｆ、塩素Ｃｌ、臭素Ｂｒ、ヨウ素Ｉ、１〜４個の炭素原子を有するアルキル基、１つまたは複数の置換基Ｒ５で置換または非置換されたフェニル基、ナフチル基またはアントラセン基から選ばれ、Ｒ４が水素Ｈ、フッ素Ｆ、塩素Ｃｌ、臭素Ｂｒ、ヨウ素Ｉ、１〜４個の炭素原子を有するアルキル基、フェニル基、ナフチル基から選ばれ、Ｒ５が水素Ｈ、１〜４個の炭素原子を有するアルキル基から選ばれる。
【００１１】
好ましくは、Ｒ１が１〜４個の炭素原子を有するアルキル基から選ばれ、Ｒ２が独立して、フェニル基、ナフチル基またはアントラセン基であり、Ｒ３が水素Ｈ、１〜４個の炭素原子を有するアルキル基、フェニル基、ナフチル基から選ばれ、Ｒ４が水素Ｈ、１〜４個の炭素原子を有するアルキル基、フェニル基、ナフチル基から選ばれる。
【００１２】
式（Ｉ）の前記材料は、以下のいずれかの構造である。
【化３】
0006523489.tif 000004
0006523489.tif 000005
0006523489.tif 000006
0006523489.tif 000007
【００１３】
好ましくは、以下の化合物である。
【化４】
0006523489.tif 000008
【００１４】
前記１層または複数層の有機層はそれぞれ正孔注入層、正孔輸送層、発光層、正孔阻止層及び電子輸送層のうちの１層または複数層である。
【００１５】
前記式（Ｉ）の前記材料が正孔注入層、正孔輸送層及び／または発光層に応用される。
【００１６】
前記式（Ｉ）の前記材料を正孔注入材料または正孔輸送材料とする場合には、単一の材料を１層としたり、複数種の材料を組み合わせて１層としたりすることが可能である。
【００１７】
前記式（Ｉ）の前記材料を発光層とする場合には、単一の前記材料を発光層としたり、前記材料に他の材料をドーピングして発光層としたりすることが可能である。
【００１８】
前記有機層は蒸着または回転塗布によって薄膜として製作されることが可能である。
【００１９】
本発明の式（Ｉ）種類化合物が高安定性の電子吸引基及び電子供与基を有するため、それらの間には安定な化学結合を有し、且つ比較的に強い共役が存在しない。これら特徴により式（Ｉ）類の化合物は比較的に高い蛍光量子効率及び良好な電荷輸送能力を有し、且つ国際標準の暗青色により近く、有機エレクトロルミネッセンス素子に応用すれば、当該素子が比較的に優れた発光性を有することができる。
【図面の簡単な説明】
【００２０】
【図１】本発明の素子構造図である。、
【図２】化合物１の１Ｈ―ＮＭＲ図である。
【発明を実施するための形態】
【００２１】
以下、実施例に合わせて本発明に対してさらに詳細に説明するが、いかなる方式で本発明を制限することとして視されるわけがない。
【００２２】
〔実施例１〕：化合物１の合成
【化５】
0006523489.tif 000009
反応容器に２ｇ（０．０１８ ｍｏｌ）ジメチルアミノ塩化ホルミル、２０ｍｌテトラヒドロフラン溶剤を順次に加え、装置に対して酸素を除去し、窒素ガスを注入して保護を行い、反応液の温度を−７５〜−６５℃まで下げ、１０ｍｌ １．６Ｍ ｎ−ＢｕＬｉ／ＴＨＦ溶液を徐々に滴下し、反応液の温度を−７５〜−６５℃に制御し、滴下を完了した後、前記温度を続けて維持して０．５〜１ｈ反応させた。その後６ｇ化合物１−１を滴下し、反応液の温度を−７５〜−６５℃に制御し、滴下を完了した後、前記温度を続けて維持して０．５〜１ｈ反応させ、その後反応液を室温に移し、自然に昇温させて４〜６ｈ反応し、反応を停止した。酢酸エステル/脱イオン水を加えて抽出し、水層をさらに酢酸エステルで抽出し、有機層を合わせ、無水硫酸マグネシウムで乾燥し、真空ろ過し、ろ液を濃縮して灰白色固体を得た。得られた固体をカラムクロマトグラフィーし、白色固体粉末３ｇを得た。
【００２３】
〔実施例２〕
実施例は本発明の化合物の応用実例である。
素子の構造は図１と同様である。素子の製作方法は以下とおりである。
まず、透明導電ＩＴＯガラス（陽極２０を有するガラス基板１０）を洗浄剤溶液洗浄、脱イオン水洗浄、アセトン超音波洗浄、イソプロピルアルコール蒸気洗浄を順次に行い、さらに５分間で酸素プラズマ処理した。
その後、ＩＴＯにおいて３５ｎｍ厚さのＮＰＢを正孔輸送層３０として蒸着した。
その後、５ｎｍ厚さのｍＣＰを電子／励起子阻止層４０として蒸着した。
その後、２０ｎｍ厚さの発光層５０を蒸着し、ｍＣＰをホスト材料とし、本発明の化合物１をドーピング材料とし、ドーピング濃度が３％であった。
その後、１０ｎｍ厚さのｍＣＰを励起子阻止層６０として蒸着した。
その後、３０ｎｍ厚さのＴＰＢｉを電子輸送層７０として蒸着した。
最後に、１ｎｍ厚さのＬｉＦを電子注入層８０とし、１００ｎｍ Ａｌを陰極９０として蒸着した。
【００２４】
本発明により製作された有機エレクトロルミネッセンス素子は近紫外光を発光しし、発光された近紫外光の波長が４１６ｎｍで、色座標が（０．１７, ０．０９）である。
【化６】
0006523489.tif 000010
【００２５】
〔比較例〕
比較例は化合物１の代わりに文献Ａｎｇｅｗ. Ｃｈｅｍ. Ｉｎｔ. Ｅｄ. ２０１４, ５３, ６４０２―６４０６に開示された化合物Ｃｚ２ＢＰを使用し、ホスト材料及び励起子阻止材料としてＤＰＥＰＯを採用する以外に、素子構造が文献の中の構造と一致するとともに実施例６における素子構造とほぼ同様である。比較例により製作された有機エレクトロルミネッセンス素子の発光波長が４４６ｎｍで、色座標が（０．１６, ０．１４）である。
【化７】
0006523489.tif 000011
【００２６】
そのため、本発明の材料はすでに開示された材料と比べ、国家テレビ標準化委員会（Ｎａｔｉｏｎａｌ Ｔｅｌｅｖｉｓｉｏｎ Ｓｔａｎｄａｒｄｓ Ｃｏｍｍｉｔｔｅｅ、ＮＴＳＣ）による暗青色光に関する基準（０．１４,０．０８）により近い色座標を有する。
【符号の説明】
【００２７】
１０  ガラス基板
２０  陽極ＩＴＯ
３０  正孔輸送層
４０  電子/励起子阻止層
５０  発光層
６０  励起子阻止層
７０  電子輸送層
８０  電子注入層
９０  陰極
【図１】
0006523489.tif 000019
【図２】
0006523489.tif 000020